Brevet FR2931158A1 — publié le 20091120

- _ La présente invention est relative aux compositions d'élastomères diéniques ainsi qu'aux agents antioxydants utilisés pour la protection anti-vieillissement de telles compositions. Elle se rapporte plus particulièrement aux compositions d'élastomères diéniques utilisables pour constituer tout ou partie de la matrice caoutchouteuse des pneumatiques, notamment aux armatures de renforcement du sommet de ces pneumatiques, encore appelées � ceintures �. On rappellera brièvement qu'un pneumatique à armature de carcasse radiale comporte, de manière connue, une bande de roulement, deux bourrelets inextensibles, deux flancs reliant les bourrelets à la bande de roulement et une ceinture disposée circonférentiellement entre l'armature de carcasse et la bande de roulement, cette ceinture étant constituée de diverses nappes (ou "couches") de caoutchouc renforcées ou non par des éléments de renforcement (ou "renforts") tels que des câblés ou des monofilaments, du type métalliques ou textiles. La ceinture de pneumatique est généralement constituée d'au moins deux couches ou nappes de ceinture superposées, dites parfois nappes "de travail" ou nappes "croisées", dont les renforts sont disposés pratiquement parallèles les uns aux autres à l'intérieur d'une couche, mais croisés d'une couche à l'autre, c'est-à-dire inclinés, symétriquement ou non, par rapport au plan circonférentiel médian, d'un angle qui est généralement compris entre 10° et 45° selon le type de pneumatique considéré. Chacune de ces deux couches croisées est constituée d'une matrice de caoutchouc généralement à base isoprénique, dite parfois "gomme de calandrage", enrobant les renforts. Les couches croisées peuvent être complétées par diverses autres nappes ou couches de caoutchouc auxiliaires, de largeurs variables selon les cas, comportant ou non des renforts ; on citera à titre d'exemple de simples coussins de gomme, des couches dites "de protection" chargées de protéger le reste de la ceinture des agressions externes, des perforations, ou encore des couches dites "de frettage" comportant des renforts orientés sensiblement selon la direction circonférentielle (couches dites "à zéro degré"), qu'elles soient radialement externes ou internes par rapport aux couches croisées. Cette ceinture de pneumatique doit satisfaire de manière connue à de nombreuses exigences, parfois contradictoires, notamment : (i) être la plus rigide possible à faible déformation, car elle contribue d'une manière substantielle à rigidifier le sommet du pneumatique ; (ii) avoir une hystérèse aussi basse que possible, pour d'une part minimiser l'échauffement en roulage de la zone interne du sommet et d'autre part réduire la résistance au roulement du pneumatique, synonyme d'économie de carburant ; 35 -2 (iii) enfin posséder une endurance élevée, en particulier vis-à-vis du phénomène de séparation ou fissuration des extrémités des couches croisées dans la zone "d'épaule" du pneumatique, problème connu sous le terme de "clivage". La troisième condition exige notamment des compositions de caoutchouc entrant dans la constitution des ceintures des pneumatiques qu'elles présentent une résistance très élevée à la propagation des fissures et à la thermo-oxydation, atteinte notamment grâce à l'emploi d'agents antioxydants offrant une protection anti-vieillissement efficace. Cette exigence est particulièrement forte pour les enveloppes de pneumatiques Poids-lourd, conçues pour pouvoir être rechapées une ou plusieurs fois lorsque les bandes de roulement qu'elles comportent atteignent un degré d'usure critique après un roulage prolongé. Les antioxydants utilisés depuis très longue date comme agents de protection anti- vieillissement dans les compositions de caoutchouc pour pneumatiques, notamment dans les ceintures de tels pneumatiques, appartiennent à la famille des dérivés de la paraphénylènediamine ("PPD") tels que par exemple la N-isopropyl-N'-phénylparaphénylènediamine ("I-PPD") ou la N-1,3-diméthylbutyl-N'-phényl-paraphénylénediamine ("6-PPD"), à la fois excellents antioxydants et antiozonants (voir par exemple les demandes WO 2004/033548, WO 2005/063510, WO 2005/133666). Or, les Demanderesses ont découvert lors de leurs recherches que le remplacement d'une partie d'un tel antioxydant dérivé de la paraphénylènediamine par un autre antioxydant spécifique, non utilisé jusqu'ici en pneumatique, permet d'augmenter la résistance, sur le long terme, à la fatigue et à la propagation de fissures de ces compositions de caoutchouc pour pneumatiques. En conséquence, un premier objet de l'invention concerne une composition de caoutchouc à base d'au moins un élastomère diénique, une charge renforçante, un système de réticulation et un système antioxydant, caractérisée en ce que le dit système antioxydant comporte au moins deux antioxydants "A" et "B" : A. une N-alkyl-N'-phényl-paraphénylènediamine répondant à la formule (I) : NH (I) - 3 B. une 4,4',4"-tris(alkylamino)-triphénylamine répondant à la formule (II): R3 HN ,R2 NH NH (II) formules dans lesquelles RI , R2, R3, R4 identiques ou différents, représentent chacun un groupe alkyle, linéaire ou ramifié, ayant de 1 à 12 atomes de carbone ou un groupe cycloalkyle ayant de 5 à 8 atomes de carbone, le rapport pondéral A/B étant compris entre 0,1 et 5,0. L'invention offre ainsi aux ceintures des pneumatiques, ainsi qu'à ces pneumatiques eux-mêmes, un compromis global de propriétés nouveau et particulièrement avantageux. L'invention a également pour objet l'utilisation d'une composition conforme à l'invention pour la fabrication de pneumatiques neufs ou pour le rechapage de pneumatiques usagés, tout particulièrement dans le cas de pneumatiques Poids-lourd. Les compositions de caoutchouc selon l'invention sont préparées par un procédé qui constitue 20 un autre objet de la présente invention, ledit procédé comportant les étapes suivantes : • incorporer à un élastomère diénique, dans un mélangeur, - une charge renforçante ; - un système anti-oxydant, 25 en malaxant thermomécaniquement le tout, en une ou plusieurs fois, jusqu'à atteindre une température maximale comprise entre 110°C et 190°C ; • refroidir l'ensemble à une température inférieure à 100°C ; • incorporer ensuite un système de réticulation ; • malaxer le tout jusqu'à une température maximale inférieure à 110°C, 30 ledit procédé étant caractérisé en ce que ledit système antioxydant comporte au moins les deux antioxydants "A" et "B" précités, le rapport pondéral A/B étant compris entre 0,1 et 5,0. L'invention concerne également tout pneumatique comportant une composition conforme à 35 l'invention, notamment que ce pneumatique soit du type radial ou non radial. 25 -4 Les pneumatiques de l'invention sont particulièrement destinés à équiper des véhicules à moteur de type tourisme, SUV ("Sport Utility Vehicles"), deux roues (notamment motos), avions, comme des véhicules industriels choisis parmi camionnettes, "Poids-lourd" û c'est-à- dire métro, bus, engins de transport routier (camions, tracteurs, remorques), véhicules horsla-route tels qu'engins agricoles ou de génie civil û, autres véhicules de transport ou de manutention. L'invention concerne également, en soi, un système antioxydant, utilisable notamment pour la protection anti-vieillissement d'une composition de caoutchouc pour pneumatique, caractérisé en ce que ledit système comporte au moins les deux antioxydants "A" et "B" précités, le rapport pondéral A/B étant compris entre 0,1 et 5,0. L'invention concerne également l'utilisation d'un système antioxydant selon l'invention pour 15 la protection anti-vieillissement des compositions de caoutchouc, notamment dans les pneumatiques et en particulier dans les ceintures de tels pneumatiques. L'invention ainsi que ses avantages seront aisément compris à la lumière de la description et des exemples de réalisation qui suivent, ainsi que de la figure schématique relative à ces 20 exemples qui représente une coupe radiale d'un pneumatique Poids-lourd à armature de carcasse radiale (Fig. unique). 1. MESURES ET TESTS UTILISES Les compositions de caoutchouc sont caractérisées avant et après cuisson, comme indiqué ci-après. 30 A) Rhéométrie: Les mesures sont effectuées à 150°C avec un rhéomètre à chambre oscillante, selon la norme DIN 53529 - partie 3 (juin 1983). L'évolution du couple rhéométrique en fonction du temps décrit l'évolution de la rigidification de la composition par suite de la réaction de 35 vulcanisation. Les mesures sont traitées selon la norme DIN 53529 - partie 2 (mars 1983) : t; est le délai d'induction, c'est-à-dire le temps nécessaire au début de la réaction de vulcanisation ; ta, (par exemple t99) est le temps nécessaire pour atteindre une conversion de a%, c'est-à-dire a% (par exemple 99%) de l'écart entre les couples minimum et maximum. On mesure également la constante de vitesse de conversion notée K (exprimée en min-1), -5 d'ordre 1, calculée entre 30% et 80% de conversion, qui permet d'apprécier la cinétique de vulcanisation. B) Essais de traction: Ces essais permettent de déterminer les contraintes d'élasticité et les propriétés à la rupture. Sauf indication différente, ils sont effectués conformément à la norme française NF T 46-002 de septembre 1988. On mesure en seconde élongation (i.e. après un cycle d'accommodation) les modules sécants dits "nominaux" (ou contraintes apparentes, en MPa) ou les modules sécants dits "vrais" (ramenés dans ce cas à la section réelle de l'éprouvette) à 10% d'allongement (notés respectivement "MAlO" et "E 10"), 100% d'allongement (respectivement "MA100" et "E100") et 300% d'allongement (respectivement "MA300" et "E300"). Toutes ces mesures de traction sont effectuées dans les conditions normales de température (23�2°C) et d'hygrométrie (50�5% d'humidité relative), selon la norme française NF T 40-101 (décembre 1979). On mesure également les contraintes à la rupture (en MPa) et les allongements à la rupture (en %), à une température de 23°C. C) Test "MFTRA": La résistance à la fatigue et à la propagation des entailles (avec amorce initiale), exprimée en nombre de cycles ou en unités relatives (u.r.), est mesurée de manière connue sur une éprouvette comportant une entaille de 1 mm et soumise à des tractions répétées de faible fréquence jusqu'à un allongement de 20%, à l'aide d'un appareil Monsanto (type "MFTR"), jusqu'à rupture de l'éprouvette, selon la norme française NF T46-021. Le test ci-dessus est pratiqué d'une part à l'état initial et d'autre part après un vieillissement thermo-oxydant accéléré de 24 jours, l'échantillon de composition testée étant alors placé dans une étuve ventilée maintenue à une température de 77°C et sous une humidité ambiante de 40%. Une valeur supérieure à celle du témoin, arbitrairement fixée à 100, indique un résultat amélioré c'est-à-dire une résistance supérieure. -6 II. DESCRIPTION DETAILLEE DE L'INVENTION Les compositions élastomériques de l'invention sont à base d'au moins les constituants suivants: (i) un (au moins un) élastomère diénique ; (ii) une (au moins une) charge renforçante ; (iii) un système de réticulation ; et (iv) un système antioxydant tel que décrit en détail ci-après. Bien entendu, par l'expression composition "à base de", il faut entendre une composition comportant le mélange et/ou le produit de réaction des différents constituants utilisés, certains de ces constituants de base étant susceptibles de, ou destinés à réagir entre eux, au moins en partie, lors des différentes phases de fabrication des compositions de caoutchouc, des ceintures et des pneumatiques, en particulier au cours de leur vulcanisation. Dans la présente description, sauf indication expresse différente, tous les pourcentages (%) indiqués sont des % en masse. II-1. Elastomère diénique Par élastomère (ou caoutchouc, les deux étant considérés synonymes) du type "diénique", on entend de manière générale un élastomère issu au moins en partie (i.e., un homopolymère ou un copolymère) de monomères diènes, c'est-à-dire de monomères porteurs de deux doubles liaisons carbone-carbone (conjuguées ou non). Les élastomères diéniques peuvent être classés de manière connue en deux catégories : ceux dits "essentiellement insaturés" et ceux dits "essentiellement saturés". De manière générale, on entend ici par élastomère diénique "essentiellement insaturé" un élastomère diénique issu au moins en partie de monomères diènes conjugués, ayant un taux de motifs ou unités d'origine diénique (diènes conjugués) qui est supérieur à 15% (% en moles). C'est ainsi, par exemple, que des élastomères diéniques tels que les caoutchoucs butyle ou les copolymères de diènes et d'alpha-oléfines type EPDM n'entrent pas dans la définition précédente et peuvent être notamment qualifiés d'élastomères diéniques "essentiellement saturés" (taux de motifs d'origine diénique faible ou très faible, toujours inférieur à 15%). Dans la catégorie des élastomères diéniques "essentiellement insaturés", on entend en particulier par élastomère diénique "fortement insaturé" un élastomère diénique ayant un taux de motifs d'origine diénique (diènes conjugués) qui est supérieur à 50%. Ces définitions étant données, on entend plus particulièrement par élastomère diénique susceptible d'être mis en oeuvre dans les compositions conformes à l'invention :40 -7 (a) - tout homopolymère obtenu par polymérisation d'un monomère diène conjugué, ayant de préférence de 4 à 12 atomes de carbone ; (b) - tout copolymère obtenu par copolymérisation d'un ou plusieurs diènes conjugués entre eux ou avec un ou plusieurs composés vinyle aromatique ayant de préférence de 8 à 20 atomes de carbone ; (c) - un copolymère ternaire obtenu par copolymérisation d'éthylène, d'une a-oléfine ayant de préférence de 3 à 6 atomes de carbone avec un monomère diène non conjugué ayant de préférence de 6 à 12 atomes de carbone, comme par exemple les élastomères obtenus à partir d'éthylène, de propylène avec un monomère diène non conjugué du type précité tel que notamment l'hexadiène-1,4, l'éthylidène norbornène, le dicyclopentadiène ; (d) - un copolymère d'isobutène et d'isoprène (caoutchouc butyle), ainsi que les versions halogénées, en particulier chlorées ou bromées, de ce type de copolymère. Bien qu'elle s'applique à tout type d'élastomère diénique, l'homme du métier du pneumatique comprendra que la présente invention est en premier lieu mise en oeuvre avec des élastomères diéniques essentiellement insaturés, en particulier du type (a) ou (b) ci-dessus. Plus préférentiellement, l'élastomère diénique est choisi dans le groupe constitué par les polybutadiènes (BR), le caoutchouc naturel (NR), les polyisoprènes de synthèse (IR), les différents copolymères de butadiène, les différents copolymères d'isoprène, et les mélanges de ces élastomères. De tels copolymères sont plus préférentiellement choisis dans le groupe constitué par les copolymères de butadiène-styrène (SBR), que ces derniers soient préparés par polymérisation en émulsion (ESBR) comme en solution (SSBR), les copolymères d'isoprène-butadiène (BIR), les copolymères d'isoprène-styrène (SIR) et les copolymères d'isoprène-butadiène-styrène (SBIR). Parmi les polybutadiènes, conviennent en particulier ceux ayant une teneur (% molaire) en unités -1,2 comprise entre 4% et 80% ou ceux ayant une teneur (% molaire) en cis-1,4 supérieure à 80%. Parmi les polyisoprènes de synthèse, conviennent en particulier les cis-1,4-polyisoprènes, de préférence ceux ayant un taux (% molaire) de liaisons cis-1,4 supérieur à 90%. Parmi les copolymères de butadiène ou d'isoprène, on entend en particulier les copolymères obtenus par copolymérisation d'au moins l'un de ces deux monomères avec un ou plusieurs composés vinyle-aromatique ayant de 8 à 20 atomes de carbone. A titre de composés vinyle-aromatique conviennent par exemple le styrène, l'ortho-, méta-, paraméthylstyrène, le mélange commercial "vinyle-toluène", le para-tertiobutylstyrène, les méthoxystyrènes, les chlorostyrènes, le vinylmésitylène, le divinylbenzène, le vinylnaphtalène. Les copolymères peuvent contenir entre 99% et 20% d'unités diéniques et entre 1% et 80% d'unités vinyle-aromatique. -8 Les élastomères peuvent avoir toute microstructure qui est fonction des conditions de polymérisation utilisées, notamment de la présence ou non d'un agent modifiant et/ou randomisant et des quantités d'agent modifiant et/ou randomisant employées. Les élastomères peuvent être par exemple à blocs, statistiques, séquencés, microséquencés, et être préparés en dispersion ou en solution ; ils peuvent être couplés et/ou étoilés ou encore fonctionnalisés avec un agent de couplage et/ou d'étoilage ou de fonctionnalisation. Pour un couplage à du noir de carbone, on peut citer par exemple des groupes fonctionnels comprenant une liaison C-Sn ou des groupes fonctionnels aminés tels que benzophénone par exemple ; pour un couplage à une charge inorganique renforçante telle que silice, on peut citer par exemple des groupes fonctionnels silanol ou polysiloxane ayant une extrémité silanol (tels que décrits par exemple dans FR 2 740 778 ou US 6 013 718), des groupes alkoxysilane (tels que décrits par exemple dans FR 2 765 882 ou US 5 977 238), des groupes carboxyliques (tels que décrits par exemple dans WO 01/92402 ou US 6 815 473, WO 2004/096865 ou US 2006/0089445) ou encore des groupes polyéthers (tels que décrits par exemple dans EP 1 127 909 ou US 6 503 973). Comme autres exemples d'élastomères fonctionnalisés, on peut citer également des élastomères (tels que SBR, BR, NR ou IR) du type époxydés. Les compositions conformes à l'invention sont préférentiellement destinés aux pneumatiques, en particulier aux armatures de carcasse des pneumatiques pour véhicules industriels tels que camionnettes ou Poids-lourd, ainsi qu'aux armatures de sommet des pneumatiques destinés tant à des véhicules tourisme qu'à des véhicules industriels. On utilise alors, de préférence, au moins un élastomère isoprénique, c'est-à-dire un homopolymère ou copolymère d'isoprène, en d'autres termes un élastomère diénique choisi dans le groupe constitué par le caoutchouc naturel (NR), les polyisoprènes de synthèse (IR), les différents copolymères d'isoprène et les mélanges de ces élastomères. Parmi les copolymères d'isoprène, on citera en particulier les copolymères d'isobutène-isoprène (caoutchouc butyle - IIR), d'isoprène-styrène (SIR), d'isoprène-butadiène (BIR) ou d'isoprène-butadiène-styrène (SBIR). L'élastomère isoprénique est de préférence du caoutchouc naturel ou un polyisoprène de synthèse du type cis-1,4. Parmi ces polyisoprènes de synthèse, sont utilisés de préférence des polyisoprènes ayant un taux (% molaire) de liaisons cis-1,4 supérieur à 90%, plus préférentiellement encore supérieur à 98%. En coupage (i.e., mélange) avec l'élastomère isoprénique ci-dessus, les compositions de l'invention peuvent contenir des élastomères diéniques autres qu'isopréniques, de préférence à titre minoritaire (i.e., pour moins de 50 pce). L'élastomère isoprénique représente plus préférentiellement 75 à 100% en poids du total d'élastomères diéniques, soit 75 à 100 pce (pce = parties en poids pour cent parties d'élastomère). 25 -9 A titre de tels élastomères diéniques autres qu'isopréniques, on citera notamment tout élastomère diénique du type insaturé choisi en particulier dans le groupe constitué par les polybutadiènes (BR), en particulier les polybutadiènes cis-1,4 ou 1,2-syndiotactique et ceux ayant une teneur (% molaire) en unités-1,2 comprise entre 4% et 80%, et les copolymères de butadiène, notamment les copolymères de styrène-butadiène (SBR), et en particulier ceux ayant une teneur en styrène comprise entre 5 et 50% en poids et plus particulièrement entre 20% et 40% en poids, une teneur (% molaire) en liaisons -1,2 de la partie butadiénique comprise entre 4% et 65%, une teneur (% molaire) en liaisons trans-1,4 comprise entre 30% et 80%, les copolymères de styrène-butadiène-isoprène (SBIR), et les mélanges de ces différents élastomères (BR, SBR et SBIR). A titre d'exemple, lorsque la composition est destiné à un pneumatique du type tourisme, si un tel coupage est utilisé, c'est préférentiellement un mélange de SBR et de BR qui est utilisé en coupage avec le caoutchouc naturel, de préférence jusqu'à concurrence de moins de 25% en poids (soit moins de 25 pce) de mélange SBR et BR. La composition de l'invention est particulièrement utilisable dans une ceinture de pneumatique Poids-lourd, qu'il s'agisse d'un pneumatique neuf ou usagé (cas d'un rechapage). Dans un tel cas, l'élastomère isoprénique est préférentiellement utilisé seul, c'est-à-dire sans coupage avec un autre élastomère diénique ou polymère. Plus préférentiellement encore, cet élastomère isoprénique est exclusivement du caoutchouc naturel. II-2. Charge renforçante On peut utiliser tout type de charge renforçante connue pour ses capacités à renforcer une composition de caoutchouc utilisable pour la fabrication de pneumatiques, par exemple une charge organique tel que du noir de carbone, ou encore une charge inorganique renforçante telle que de la silice à laquelle doit être associé un agent de couplage. 30 Comme noirs de carbone conviennent tous les noirs de carbone, notamment les noirs du type HAF, ISAF, SAF conventionnellement utilisés dans les pneumatiques (noirs dits de grade pneumatique). Parmi ces derniers, on citera plus particulièrement les noirs de carbone renforçants des séries 100, 200 ou 300 (grades ASTM), comme par exemple les noirs N115, 35 N134, N234, N326, N330, N339, N347, N375, ou encore, selon les applications visées, les noirs de séries plus élevées (par exemple N660, N683, N772, N900). Les noirs de carbone pourraient être par exemple déjà incorporés à l'élastomère isoprénique sous la forme d'un masterbatch (voir par exemple demandes WO 97/36724 ou WO 99/16600). -10- Comme exemples de charges organiques autres que des noirs de carbone, on peut citer les charges organiques de polyvinylaromatique fonctionnalisé telles que décrites dans les demandes WO-A-2006/069792 et WO-A-2006/069793. Par "charge inorganique renforçante", doit être entendu dans la présente demande, par définition, toute charge inorganique ou minérale (quelles que soient sa couleur et son origine (naturelle ou de synthèse), encore appelée charge "blanche", charge "claire" voire "charge non noire" ("non-black filler") par opposition au noir de carbone, capable de renforcer à elle seule, sans autre moyen qu'un agent de couplage intermédiaire, une composition de caoutchouc destinée à la fabrication de pneumatiques, en d'autres termes apte à remplacer, dans sa fonction de renforcement, un noir de carbone conventionnel de grade pneumatique ; une telle charge se caractérise généralement, de manière connue, par la présence de groupes hydroxyle (ùOH) à sa surface. L'état physique sous lequel se présente la charge inorganique renforçante est indifférent, que ce soit sous forme de poudre, de microperles, de granulés, de billes ou toute autre forme densifiée appropriée. Bien entendu on entend également par charge inorganique renforçante des mélanges de différentes charges inorganiques renforçantes, en particulier de charges siliceuses et/ou alumineuses hautement dispersibles telles que décrites ci-après. Comme charges inorganiques renforçantes conviennent notamment des charges minérales du type siliceuse, en particulier de la silice (SiO2), ou du type alumineuse, en particulier de l'alumine (Al2O3). La silice utilisée peut être toute silice renforçante connue de l'homme du métier, notamment toute silice précipitée ou pyrogénée présentant une surface BET ainsi qu'une surface spécifique CTAB toutes deux inférieures à 450 m2/g, de préférence de 30 à 400 m2/g. A titres de silices précipitées hautement dispersibles (dites "HD"), on citera par exemple les silices Ultrasil 7000 et Ultrasil 7005 de la société Degussa, les silices Zeosil 1165MP, 1135MP et 1115MP de la société Rhodia, la silice Hi-Sil EZ150G de la société PPG, les silices Zeopol 8715, 8745 et 8755 de la Société Huber, les silices à haute surface spécifique telles que décrites dans la demande WO 03/16837. Lorsque les compositions de l'invention sont destinées à des bandes de roulement de pneumatique à faible résistance au roulement, la charge inorganique renforçante utilisée, en particulier s'il s'agit de silice, a de préférence une surface BET comprise entre 45 et 400 m2/g, plus préférentiellement comprise entre 60 et 300 m2/g. De manière préférentielle, le taux de charge renforçante totale (noir de carbone, charge inorganique renforçante ou mélange des deux types de charge) est compris entre 20 et 200 pce, plus préférentiellement entre 30 et 150 pce, l'optimum étant de manière connue différent selon les applications particulières visées : visées : le niveau de renforcement 20 -11- attendu sur un pneumatique vélo, par exemple, est bien sûr inférieur à celui exigé sur un pneumatique apte à rouler à grande vitesse de manière soutenue, par exemple un pneu moto, un pneu pour véhicule de tourisme ou pour véhicule utilitaire tel que Poids lourd. Selon un mode de réalisation préférentiel de l'invention, on utilise une charge renforçante comportant entre 30 et 150 pce, plus préférentiellement entre 50 et 120 pce de charge inorganique, particulièrement de silice, et optionnellement du noir de carbone ; le noir de carbone, lorsqu'il est présent, est utilisé de préférence à un taux inférieur à 20 pce, plus préférentiellement inférieur à 10 pce (par exemple entre 0,1 et 10 pce). Io Pour coupler la charge inorganique renforçante à l'élastomère diénique, on utilise de manière connue un agent de couplage (ou agent de liaison) au moins bifonctionnel destiné à assurer une connexion suffisante, de nature chimique et/ou physique, entre la charge inorganique (surface de ses particules) et l'élastomère diénique, en particulier des organosilanes ou des 15 polyorganosiloxanes bifonctionnels. On utilise notamment des silanes polysulfurés, dits "symétriques" ou "asymétriques" selon leur structure particulière, tels que décrits par exemple dans les demandes WO03/002648 et WO03/002649. Conviennent en particulier, sans que la définition ci-après soit limitative, des silanes polysulfurés dits "symétriques" répondant à la formule générale suivante: Z - A - Sä - A - Z , dans laquelle: 25 - n est un entier de 2 à 8 (de préférence de 2 à 5) ; - A est un radical hydrocarboné divalent (de préférence des groupements alkylène en C1-C18 ou des groupements arylène en C6-C12, plus particulièrement des alkylènes en CI-Cio, notamment en C1-C4, en particulier le propylène) ; 30 - Z répond à l'une des formules ci-après: R1' R1' R2' ùSiùR1' ùSiùR2' ùSiùR2' R2' R2' R2' dans lesquelles: 35 - les radicaux RI', substitués ou non substitués, identiques ou différents entre eux, représentent un groupe alkyle en C1-C18, cycloalkyle en C5-C18 ou aryle en C6-C18 (de préférence des groupes alkyle en C1-C6, cyclohexyle ou phényle, notamment des groupes alkyle en C1-C4, plus particulièrement le méthyle et/ou l'éthyle). - 12 - - les radicaux R2, substitués ou non substitués, identiques ou différents entre eux, représentent un groupe alkoxyle en C1-C18 ou cycloalkoxyle en C5-C18 (de préférence un groupe choisi parmi alkoxyles en Ci-C8 et cycloalkoxyles en C5-C8, plus préférentiellement encore un groupe choisi parmi alkoxyles en Ci-C4, en particulier méthoxyle et éthoxyle). Dans le cas d'un mélange d'alkoxysilanes polysulfurés répondant à la formule ci-dessus, notamment des mélanges usuels disponibles commercialement, la valeur moyenne des "n" est un nombre fractionnaire de préférence compris entre 2 et 5, plus préférentiellement proche de 4. Mais l'invention peut être aussi avantageusement mise en oeuvre par exemple avec des alkoxysilanes disulfurés (n = 2). A titre d'exemples de silanes polysulfurés, on citera plus particulièrement les polysulfures (notamment disulfures, trisulfures ou tétrasulfures) de bis-(alkoxyl(Ci-C4)-alkyl(CI-C4)silyl- alkyl(CI-C4)), comme par exemple les polysulfures de bis(3-triméthoxysilylpropyl) ou de bis(3-triéthoxysilylpropyl). Parmi ces composés, on utilise en particulier le tétrasulfure de bis(3-triéthoxysilylpropyl), en abrégé TESPT, de formule [(C2H5O)3Si(CH2)3S2]2 ou le disulfure de bis-(triéthoxysilylpropyle), en abrégé TESPD, de formule [(C2H5O)3Si(CH2)3S]2. On citera également à titre d'exemples préférentiels les polysulfures (notamment disulfures, trisulfures ou tétrasulfures) de bis-(monoalkoxyl(Ci-C4)-dialkyl(CI-C4)silylpropyl), plus particulièrement le tétrasulfure de bis-monoéthoxydiméthylsilylpropyl tel que décrit dans la demande de brevet WO 02/083782. A titre d'agent de couplage autre qu'alkoxysilane polysulfuré, on citera notamment des POS (polyorganosiloxanes) bifonctionnels ou encore des polysulfures d'hydroxysilane (R2 = OH dans la formule ci-dessus) tels que décrits dans les demandes de brevet WO 02/30939 et WO 02/31041, ), ou encore des silanes ou POS porteurs de groupements fonctionnels azodicarbonyle, tels que décrits par exemple dans les demandes de brevet WO 2006/125532, WO 2006/125533, WO 2006/125534. Dans les compositions de caoutchouc conformes à l'invention, la teneur en agent de couplage est préférentiellement comprise entre 4 et 12 pce, plus préférentiellement entre 3 et 8 pce. L'agent de couplage pourrait être préalablement greffé sur l'élastomère diénique ou sur la charge inorganique renforçante. On préfère toutefois, notamment pour des raisons de meilleure mise en oeuvre des compositions à l'état cru, utiliser l'agent de couplage soit greffé sur la charge inorganique renforçante, soit à l'état libre (i.e., non greffé). 15 20 -13- Enfin, l'homme du métier comprendra qu'à titre de charge équivalente de la charge inorganique renforçante décrite dans le présent paragraphe, pourrait être utilisée une charge renforçante d'une autre nature, notamment organique, dès lors que cette charge renforçante serait recouverte d'une couche inorganique telle que silice, ou bien comporterait à sa surface des sites fonctionnels, notamment hydroxyles, nécessitant l'utilisation d'un agent de couplage pour établir la liaison entre la charge et l'élastomère. II-3. Système antioxydant Le système antioxydant de l'invention a pour caractéristique essentielle de comporter en combinaison deux agents antioxydants notés "A" et "B" : A. une N-alkyl-N'-phényl-paraphénylènediamine répondant à la formule (I) : (I) B. une 4,4',4"-tris(alkylamino)-triphénylamine répondant à la formule (II) : /R3 HN (II) formules dans lesquelles RI , R2, R3, R4 identiques ou différents, représentent chacun un groupe alkyle, linéaire ou ramifié, ayant de 1 à 12 atomes de carbone ou un groupe 25 cycloalkyle ayant de 5 à 8 atomes de carbone, le rapport pondéral A/B étant compris entre 1/10 et 5/1. De préférence, le rapport pondéral A/B est compris entre 1/10 et 5/1 et plus préférentiellement entre 1/7 et 4/1 (soit entre 0,14 et 4,0). De préférence RI, R2, R3 et R4, identiques ou différents, représentent chacun un alkyle ayant de 2 à 8 atomes de carbone, choisi préférentiellement dans le groupe constitué par éthyle, propyle (i.e., n-propyle, iso-propyle), butyle (i.e., n-butyle, sec-butyle et tert-butyle), pentyle, NH /R2 NH 30 10 - 14 - hexyle, heptyle et octyle, ou un groupe cycloalkyle ayant de 5 à 8 atomes de carbone (cyclopentyle, cyclohexyle, cycloheptyle, cyclooctyle), plus préférentiellement un groupe cyclohexyle. Parmi les composés de formule (I) et (II) ci-dessus, on utilise plus préférentiellement des composés dont les groupes Ri , R2, R3, R4 sont ramifiés, de formules (I-bis) et (II-bis) respectives ci-dessous : (I-bis) R12 Rio 15 (II-bis) 20 dans lesquelles R5, R6, R7, R8, R9, Rio Rn et R'2 identiques ou différents entre eux, représentent chacun un groupe alkyle dont le nombre d'atomes de carbone est conforme aux définitions préférentielles données ci-dessus pour RI , R2, R3, R4. Les composés de formule (I-bis) ci-dessus sont bien connus de l'homme du métier, comme 25 rappelé en introduction du présent mémoire. Les composés répondant aux formules génériques (II) et (II-bis) ci-dessus sont connus comme antiozonants pour le caoutchouc, certains ont par exemple été décrits, ainsi que leur synthèse, dans le brevet FR 1,354,536. Mais aucune application dans les compositions - 15 - d'élastomère diénique pour pneumatiques, a fortiori dans les ceintures desdits pneumatiques, n'y est envisagée. A titre d'exemples plus préférentiels de radicaux RI , R2, R3, R4 ramifiés, on citera en 5 particulier l'isopropyle (a), le 1,3-diméthylbutyle (b) et le 1,4-diméthylpentyle (c) de formules ci-dessous : \ CCH3 CH3 CH3 CH3 10 15 25 (c) Ainsi, selon un mode de réalisation particulièrement préférentiel de l'invention, on utilise comme antioxydant A l'un des deux composés suivants : • N-isopropyl-N'-phényl-paraphénylènediamine ("I-PPD") répondant à la formule : • N-1,3-diméthylbutyl-N'-phényl-paraphénylènediamine ("6-PPD") répondant à la 20 formule : H3C H3C\ CH3 NH NH (III-b) Selon un autre mode de réalisation particulièrement préférentiel de l'invention, combiné ou non au précédent, on utilise comme antioxydant B l'un des deux composés suivants : • 4,4' ,4' '-tris( 1,3 -diméthylbutylamino)-triphénylamine répondant à la formule 30 spécifique : CH3 H3C/ \ (IV-a) • 4,4' ,4' '-tris( 1 ,4-diméthylpentylamino)-triphénylamine répondant à la formule 5 spécifique : H3C\/CH3 CH3 CH3 (IV-b) 10 Dans la composition de caoutchouc de l'invention, le taux de chaque antioxydant A et B est préférentiellement compris entre 0,5 et 5 pce, celui du système antioxydant total étant lui-même préférentiellement compris entre 1 et 10 pce. En dessous du minimum indiqué, l'endurance peut se révéler insuffisante alors qu'au-delà du maximum préconisé, on s'expose à 15 un risque de dégradation des propriétés mécaniques du à un effet plastifiant parasite. Pour toutes ces raisons, le taux de chaque antioxydant A et B est plus préférentiellement compris entre 0,5 et 3,0 pce, celui du système antioxydant total étant lui-même plus préférentiellement compris entre 1,5 et 4 pce. 20 II-4. Additifs divers Les compositions de caoutchouc conformes à l'invention peuvent comporter également tout ou partie des additifs usuels utilisés dans les compositions de caoutchouc pour pneumatiques, notamment pour ceintures de pneumatiques, comme par exemple des huiles d'extension, des 25 plastifiants, des agents de protection anti-vieillissement autres que ceux précités, tels que - 16 - - 17 - anti-ozone, autres anti-ozonants chimiques ou anti-oxydants, des agents anti-fatigue, des accepteurs et donneurs de méthylène, bismaléimides ou autres résines renforçantes, un système de réticulation à base soit de soufre, soit de donneurs de soufre et/ou de peroxyde, des accélérateurs de vulcanisation, des activateurs ou retardateurs de vulcanisation, des agents antiréversion tels que par exemple l'hexathiosulfonate de sodium ou le N,N'-mphénylène-biscitraconimide, des systèmes promoteurs d'adhésion du caoutchouc au métal tels que par exemple des sels ou complexes métalliques (par exemple de cobalt, bore, phosphore, ou encore des sels de lanthanide tels que décrits dans la demande WO 2005/133666 précitée). Les matrices isopréniques peuvent également contenir, en complément d'éventuels agents de couplage pour charges inorganiques renforçantes, des agents de recouvrement de ces charges inorganiques, ou plus généralement des agents d'aide à la mise en oeuvre susceptibles de manière connue, grâce à une amélioration de la dispersion de la charge dans la matrice de caoutchouc et à un abaissement de la viscosité des compositions, d'améliorer leur processabilité. II-5. Compositions de caoutchouc et pneumatiques conformes à l'invention Les compositions diéniques précédemment décrites sont notamment utilisables pour former tout ou partie de la matrice caoutchouteuse de la ceinture d'un pneumatique, en particulier d'un pneumatique pour véhicule Poids-lourd ou tourisme. Elles sont par exemple utilisables comme gomme de calandrage d'une couche ou nappe de ceinture de tissu câblé, qu'il s'agisse d'une couche "croisée", d'une couche de protection ou d'une couche de frettage (à zéro degré), ou par exemple destinées à former un simple coussin, bande ou bandelette de gomme, dépourvu(e) de renforts, disposé(e) radialement au-dessus ou au-dessous des différentes couches de ceinture précitées, voire intercalé(e) entre ces dernières (par exemple pour constituer une sous-couche de la bande de roulement) ou encore placé(e) aux extrémités latérales de ces couches de ceinture, dans les zones "épaule" du pneumatique (par exemple pour constituer des gommes de découplage). A titre d'exemple, la figure unique annexée représente de manière schématique une coupe radiale d'un pneumatique Poids-lourd 1 à armature de carcasse radiale pouvant être conforme ou non à l'invention, dans cette représentation générale. Ce pneumatique 1 comporte un sommet 2, deux flancs 3, deux bourrelets 4, une armature de carcasse radiale 7 s'étendant d'un bourrelet à l'autre. Le sommet 2, surmonté d'une bande de roulement (non représentée sur cette figure très schématique, pour simplification) est de manière connue renforcé par une ceinture 6 constituée d'au moins deux couches sommet "croisées", recouvertes d'au moins une couche sommet de protection, toutes ces couches étant renforcées par des câblés -18- métalliques en acier au carbone. L'armature de carcasse 7 est enroulée autour des deux tringles 5 dans chaque bourrelet 4, le retournement 8 de cette armature 7 étant par exemple disposé vers l'extérieur du pneumatique 1 qui est ici représenté monté sur sa jante 9. L'armature de carcasse 7 est constituée d'au moins une nappe ou couche renforcée par des câbles métalliques dits "radiaux", c'est-à-dire que ces câbles sont disposés pratiquement parallèles les uns aux autres et s'étendent d'un bourrelet à l'autre de manière à former un angle compris entre 80° et 90° avec le plan circonférentiel médian (plan perpendiculaire à l'axe de rotation du pneumatique qui est situé à mi-distance des deux bourrelets 4 et passe par le milieu de la ceinture 6). Le pneumatique conforme à l'invention de l'exemple ci-dessus a pour caractéristique essentielle de comporter dans son sommet 2 une ceinture 6 dont la gomme de calandrage des couches de ceinture 6 (deux couches croisées et une couche de protection, dans cet exemple) comporte le système antioxydant de l'invention. Dans le cas d'un pneumatique comportant par exemple une ou plusieurs couches "à zéro degré", il est préférable que la gomme de calandrage du tissu câblé, qu'il se présente sous forme d'une couche d'une certaine largeur, voisine de la largeur des couches croisées, de bandelettes plus étroites voire d'un fil unitaire gainé de caoutchouc, soit également à base d'une composition diénique, notamment isoprénique, comportant le système antioxydant de l'invention. Selon un mode préférentiel de réalisation de l'invention, la composition de caoutchouc à base de l'élastomère diénique (notamment isoprénique), de la charge renforçante et du système antioxydant de l'invention présente, à l'état vulcanisé (i.e., après cuisson), un module sécant en extension (MA10) qui est supérieur à 3 MPa, plus préférentiellement compris entre 5 et 18 MPa. C'est dans les domaines de modules indiqués ci-dessus que l'on a enregistré le meilleur compromis d'endurance. II-6. Préparation des compositions de caoutchouc Les compositions de caoutchouc sont fabriquées dans des mélangeurs appropriés, en utilisant deux phases de préparation successives bien connues de l'homme du métier : une première phase de travail ou malaxage thermo-mécanique (parfois qualifiée de phase "non- productive") à haute température, jusqu'à une température maximale (notée Tmax) comprise entre 110°C et 190°C, de préférence entre 130°C et 180°C, suivie d'une seconde phase de travail mécanique (parfois qualifiée de phase "productive") à plus basse température, typiquement inférieure à 110°C, par exemple entre 40°C et 100°C, phase de finition au cours de laquelle est incorporé le système de réticulation ou vulcanisation.40 - 19 - Le procédé de fabrication des compositions de l'invention est caractérisé en ce qu'au moins la charge renforçante et le système antioxydant de l'invention sont incorporés par malaxage à l'élastomère diénique (notamment isoprénique) au cours de la première phase dite non-productive, c'est-à-dire que l'on introduit dans le mélangeur et que l'on malaxe thermomécaniquement, en une ou plusieurs étapes, au moins ces différents constituants de base jusqu'à atteindre une température maximale comprise entre 110°C et 190°C, de préférence comprise entre 130°C et 180°C. A titre d'exemple, la première phase (non-productive) est conduite en une seule étape thermomécanique au cours de laquelle on introduit, dans un mélangeur approprié tel qu'un mélangeur interne usuel, dans un premier temps tous les constituants de base nécessaires (élastomère diénique, charge renforçante et système antioxydant, puis dans un deuxième temps, par exemple après une à deux minutes de malaxage, les éventuels agents de mise en oeuvre complémentaires et autres additifs divers, à l'exception du système de réticulation ou vulcanisation. La durée totale du malaxage, dans cette phase non-productive, est de préférence comprise entre 2 et 10 minutes. Après refroidissement du mélange ainsi obtenu, on incorpore alors le système de vulcanisation à basse température, généralement dans un mélangeur externe tel qu'un mélangeur à cylindres ; le tout est alors mélangé (phase productive) pendant quelques minutes, par exemple entre 5 et 15 minutes. La composition finale ainsi obtenue est ensuite calandrée, par exemple sous la forme de plaques (épaisseur de 2 à 3 mm) ou de fines feuilles de caoutchouc pour la mesure de ses propriétés physiques ou mécaniques, notamment pour une caractérisation au laboratoire, ou encore extrudée pour former un profilé de caoutchouc par exemple utilisable directement, après découpage ou assemblage aux dimensions visées, et après incorporation des renforts métalliques ou textiles souhaités, comme couche de ceinture de pneumatique. En résumé, le procédé conforme à l'invention, pour préparer une composition de caoutchouc à base d'au moins un élastomère diénique, une charge renforçante, un système de réticulation et un agent antioxydant, comporte les étapes suivantes: • incorporer à un élastomère diénique, notamment isoprénique, dans un 35 mélangeur, - une charge renforçante ; - un système anti-oxydant, en malaxant thermomécaniquement le tout, en une ou plusieurs fois, jusqu'à atteindre une température maximale comprise entre 110°C et 190°C ; 40 • refroidir l'ensemble à une température inférieure à 100°C ; -20- • incorporer ensuite un système de réticulation ; • malaxer le tout jusqu'à une température maximale inférieure à 110°C, et il est caractérisé en ce que ledit système antioxydant comporte au moins les antioxydants A 5 et B décrits en détail précédemment, selon les proportions respectives préconisées. La vulcanisation ou cuisson est conduite de manière connue à une température de préférence comprise entre 130°C et 200°C, sous pression, pendant un temps suffisant qui peut varier par exemple entre 5 et 90 min en fonction notamment de la température de cuisson, du système 10 de vulcanisation adopté, de la cinétique de vulcanisation et par exemple de la taille du pneumatique considéré. Le système de réticulation proprement dit est préférentiellement à base de soufre et d'un accélérateur primaire de vulcanisation. A ce système de vulcanisation viennent généralement 15 s'ajouter, incorporés au cours de la première phase non-productive et/ou au cours de la phase productive, divers accélérateurs secondaires ou activateurs de vulcanisation connus tels que oxyde de zinc, acide stéarique, dérivés guanidiques (en particulier diphénylguanidine), retardateurs de vulcanisation, etc. Le soufre est utilisé à un taux préférentiel compris entre 1 et 10 pce, plus préférentiellement compris entre 2 et 8 pce, notamment lorsque l'invention est 20 appliquée à un pneumatique du type Poids-lourd. L'accélérateur primaire de vulcanisation est utilisé à un taux préférentiel compris entre 0,5 et 5 pce, plus préférentiellement compris entre 0,5 et 2 pce. On peut utiliser comme accélérateur (primaire ou secondaire) tout composé susceptible d'agir 25 comme accélérateur de vulcanisation des élastomères diéniques en présence de soufre, notamment des accélérateurs du type thiazoles ainsi que leurs dérivés, des accélérateurs de type thiurames, dithiocarbamates de zinc. Ces accélérateurs sont plus préférentiellement choisis dans le groupe constitué par le disulfure de 2-mercaptobenzothiazyle (en abrégé "MBTS"), N-cyclohexyl-2-benzothiazyle sulfénamide (en abrégé "CBS"), N,N-dicyclohexyl- 30 2-benzothiazyle sulfénamide (en abrégé "DCBS"), N-ter-butyl-2-benzothiazyle sulfénamide (en abrégé "TBBS"), N-ter-butyl-2-benzothiazyle sulfénimide (en abrégé "TBSI"), dibenzyldithiocarbamate de zinc (en abrégé "ZBEC") et les mélanges de ces composés. De préférence, on utilise un accélérateur primaire du type sulfénamide. 35 Il va de soi que l'invention concerne les compositions de caoutchouc et les pneumatiques précédemment décrits tant à l'état dit "cru" (i.e., avant cuisson) qu'à l'état dit "cuit" ou vulcanisé (i.e., après réticulation ou vulcanisation). 35 III. EXEMPLES DE REALISATION III-1. Synthèse de la 4,4',4"-tris(1,3-dimethylbutylamino)-triphénylamine Le composé de formule (IV-a) a été préparé selon la synthèse comme suit. Dans une autoclave de 0,6 litre équipée d'un agitateur sont ajoutés 11,0 g de tris(paminophenyl)amine de la société Organica Feinchemie GmbH, 300 ml de methylisobutyl 10 cetone et 0,8 g de platine sur charbon à 5%. Sous agitation, le milieu est placé sous une pression d'hydrogène comprise entre 2,1 et 3,5 MPa durant 60 minutes à 160-165 °C. Le milieu est ensuite filtré pour enlever le catalyseur puis évaporé sous pression réduite. Le résidu 4,4',4"-tris(1,3-dimethylbutylamino)-triphénylamine obtenu à hauteur de 20,2 g est pur à 97,6% selon la chromatographie gazeuse et se présente sous la forme d'un solide violet 15 foncé. III-2. Préparation des compositions de caoutchouc On procède pour les essais qui suivent de la manière suivante: on introduit dans un 20 mélangeur interne, rempli à 70% et dont la température initiale de cuve est d'environ 60°C, un élastomère isoprénique, une charge renforçante (noir de carbone), puis, après une à deux minutes de malaxage, les divers autres ingrédients, y compris le ou les antioxydant(s) selon les cas, à l'exception du système de vulcanisation. On conduit alors un travail thermomécanique (phase non-productive) en une ou deux étapes (durée totale du malaxage 25 égale par exemple à environ 7 min), jusqu'à atteindre une température maximale de "tombée" d'environ 165-170°C. On récupère le mélange ainsi obtenu, on le refroidit puis on ajoute le système de vulcanisation (soufre et accélérateur primaire sulfénamide) sur un mélangeur externe (homo-finisseur) à 30°C, en mélangeant le tout (phase productive) par exemple pendant 3 à 10 min. 30 Les compositions ainsi obtenues sont ensuite soit extrudées sous la forme de plaques (épaisseur de 2 à 3 mm) pour la mesure de leurs propriétés physiques ou mécaniques, soit calandrées pour réalisation d'un tissu câblé métallique formant une couche de ceinture (couche "de travail") d'un pneumatique Poids-lourd. III-3. Essais de caractérisation Cet essai a pour but de démontrer les performances d'endurance améliorées d'une composition isoprénique pour ceinture de pneumatique, lorsqu'elle comporte un système 40 antioxydant selon l'invention, comparativement à une première composition de caoutchouc -21-5 - 22 - témoin n'utilisant pas d'antioxydant et une seconde composition de caoutchouc témoin n'utilisant que l'antioxydant conventionnel ("6-PPD") de formule (III-b). On prépare pour cela trois compositions à base de caoutchouc naturel : - composition notée C-1 (témoin avec antioxydant conventionnel A) ; - composition notée C-2 (conforme à l'invention, avec antioxydants A et B combinés , à isoprincipe actif par rapport à la composition C-1). - composition notée C-3 (conforme à l'invention, avec antioxydants A et B combinés, à 10 isoprincipe actif par rapport à la composition C-1 mais avec des proportions d'anti-oxydants A et B différentes par rapport à la composition C-2). - composition notée C-4 (conforme à l'invention, avec antioxydants A et B combinés, à iso taux de l'antioxydant conventionnel A par rapport à la composition C-1). 15 Ces quatre compositions, de formulations rigoureusement identiques hormis la nature et la concentration d'antioxydant, sont destinées à constituer la "gomme de calandrage" de couches de travail d'une ceinture de pneumatique Poids-lourd. Les tableaux 1 et 2 donnent la formulation des quatre compositions (tableau 1 - taux des 20 différents produits exprimés en pce), leurs propriétés avant et après cuisson (60 min à 140°C), ainsi que les résultats au test d'endurance MFTRA, en unités relatives (u.r.) (base 100 retenue pour la composition témoin C-1, à l'état initial comme après vieillissement). Le système de vulcanisation est constitué par soufre et sulfénamide. Dans la composition C-3 25 de l'invention, la moitié de l'antioxydant conventionnel (6-PPD de formule III-b) a été remplacée par l'antioxydant de formule (IV-a). Rappelons que le composé 6-PPD, antioxydant de référence dans les compositions de caoutchouc pour pneumatiques, notamment dans les ceintures de ces derniers, a pour formule 30 développée (III-b) : H3C CH3 H3C NH NH 35 Pour comparaison, la 4,4',4"-tris(1,3-dimethylbutylamino)-triphénylamine utilisée en complément dans les composition C-2, C-3 et C-4, a pour formule (IV-a) : - 23 - On peut noter immédiatement que la seconde molécule présente un encombrement stérique nettement plus important et donc une aptitude à diffuser moindre, ce qui pour l'homme du 5 métier est a priori défavorable à une protection antifatigue efficace. A l'examen des résultats du tableau 2, on note tout d'abord que les trois compositions C-2, C-3 et C-4 conformes à l'invention présentent des propriétés de caoutchouterie similaires à celles de la composition témoin C-1, tant avant cuisson (propriétés de rhéologie) qu'après 10 cuisson (propriétés mécaniques en extension). En ce qui concerne maintenant l'endurance (test de fatigue MFTRA selon paragraphe I-D), on doit distinguer entre les propriétés à l'état initial et celles après vieillissement. 15 Sur des compositions non vieillies (état initial), on peut noter que l'endurance est sensiblement la même pour les compositions C-2, C-3 et C-4 conformes à l'invention comparativement à la composition témoin C-1. Il est donc important de noter que le remplacement d'une partie de l'antioxydant A (conventionnel) par l'antioxydant B n'a donc, avant vieillissement des compositions, aucune 20 incidence négative sur le résultat d'endurance. On a toutefois noté que l'utilisation du seul antioxydant B ù en d'autres termes le remplacement pur et simple de l'antioxydant A par l'antioxydant B dans des conditions par ailleurs identiques ù conduisait à une performance dégradée. 25 Par contre, de manière inattendue, on observe une endurance améliorée de façon considérable (puisque multipliée par trois pour la composition C-2 par rapport au témoin C-1, multipliée par dix-neuf pour la composition C-3 par rapport au témoin et par treize pour la composition C-4 par rapport à c-1) pour les composition selon l'invention C-2, C-3 et C-4, amélioration 30 qui ne peut être attribuée qu'au remplacement d'une partie de l'antioxydant A par l'antioxydant B.5 - 24 - En conséquence, le système plastifiant de l'invention confère aux compositions de caoutchouc de l'invention une résistance à la fatigue globalement améliorée, avec un compromis entre résistance à l'état initial et après vieillissement thermique qui est très nettement amélioré, comparativement aux compositions de l'art antérieur. Ce résultat laisse entrevoir à l'homme du métier une endurance élevée des ceintures et pneumatiques conformes à l'invention, vis-à-vis en particulier du problème de séparation des extrémités des nappes de sommet ("clivage") décrit en introduction de la présente demande. 2931158 -25- Tableau 1 Composition N°: C-1 C-2 C-3 C-4 NR (1) 100 100 100 100 noir de carbone (2) 50 50 50 50 antioxydant (3) 2.0 1 0.5 1 antioxydant (4) - 1.35 2.03 1 ZnO (5) 4 4 4 4 acide stéarique (6) 2.5 2.5 2.5 2.5 soufre 4 4 4 4 accélérateur (7) 1 1 1 1 caoutchouc naturel ; noir de carbone N330 (grade ASTM) ; N-1, 3 -diméthylbutyl-N-p hényl-p arap hénylènediamine ("Santoflex 6-PPD" de la société Flexsys) ; 4,4',4"-tris(1,3-dimethylbutylamino)-triphénylamine; oxyde de zinc (grade industriel - société Umicore) ; stéarine ("Pristerene 4931" - société Uniqema) ; N-dicyclohexyl-2-benzothiazyl-sulfénamide ("Santocure DCBS" de la société Flexsys). Tableau 2 Composition N°: C-1 C-2 C-3 C-4 Propriétés avant cuisson: t; (min) 3.3 2.9 2.8 3.3 t99 (min) 18.1 17.9 17.9 18.2 t99 - t; (min) 14.8 15.0 15.1 14.9 K (min-1) 0.310 0.307 0.305 0.302 Propriétés après cuisson: MA10 (MPa) 6.84 6.85 6.98 6.95 MA100 (MPa) 3.9 3.8 3.8 3.8 MA300 (MPa) 4.5 4.4 4.3 4.5 contrainte rupture (MPa) 26 27 25 26 allongement rupture (%) 364 382 363 362 Endurance (fatigue MFTRA) A l'état initial (u. r.) : 100 102 108 100 Après vieillissement (u. r.) : 100 360 1962 1300 15 5 15 20 25 REVENDICATIONS1. Composition de caoutchouc à base d'au moins un élastomère diénique, une charge renforçante, un système de réticulation et un système antioxydant, caractérisée en ce que le dit système antioxydant comporte au moins deux antioxydants "A" et "B" : 10 A. une N-alkyl-N'-phényl-paraphénylènediamine répondant à la formule (I) : (I) B. une 4,4',4"-tris(alkylamino)-triphénylamine répondant à la formule (II): R3 HN ,R2 NH NH (II) formules dans lesquelles RI , R2, R3, R4 identiques ou différents, représentent chacun un groupe alkyle, linéaire ou ramifié, ayant de 1 à 12 atomes de carbone ou un groupe cycloalkyle ayant de 5 à 8 atomes de carbone, le rapport pondéral A/B étant compris entre 1/10 et 5/1. 2. Composition selon la revendication 1, dans laquelle RI , R2, R3, R4, identiques ou différents, représentent chacun un alkyle ayant de 2 à 8 atomes de carbone ou un groupe cyclohexyle. 30 3. Composition selon la revendication 2, dans laquelle RI , R2, R3, R4, identiques ou différents, représentent chacun un groupe alkyle choisi dans le groupe constitué par l'isopropyle, le 1,3-diméthylbutyle et le 1,4-diméthylpentyle.- 27 - 4. Composition selon la revendication 3, dans laquelle l'antioxydant A est la N-isopropyl-N'-phényl-paraphénylènediamine répondant à la formule (III-a) : CH3 10 NH ~ NH (III-a) 5. Composition selon la revendication 3, dans laquelle l'antioxydant A est la N-1,3-diméthylbutyl-N'-phényl-paraphénylènediamine répondant à la formule (III-b) : CH3 15 6. Composition selon l'une quelconque des revendications 3 à 5, dans laquelle l'antioxydant B est la 4,4',4"-tris(1,3-dimethylbutylamino)-triphénylamine répondant à la formule (IV-a) : CH3 CH3 CH3 CH3 H3C/\/ NH NH \/ CH3 20 (IV-a) 7. Composition selon l'une quelconque des revendications 3 à 5, dans laquelle l'antioxydant B est la 4,4',4"-tris(1,4-diméthylpentylamino)-triphénylamine répondant à la formule (IV-b) : 25- 28 - H3C CH3 CH3 CH3 (IV-b) 8. Composition selon l'une quelconque des revendications 1 à 7, dans laquelle le taux de chaque antioxydant A et B est compris entre 0,5 et 5 pce, de préférence entre 0,5 et 3 pce. 9. Composition selon l'une quelconque des revendications 1 à 8, dans laquelle le rapport pondéral AB est compris entre 1/7 et 4/1. l0 10. Composition selon l'une quelconque des revendications 1 à 9, dans laquelle l'élastomère diénique est choisi dans le groupe constitué par les polybutadiènes, le caoutchouc naturel, les polyisoprènes de synthèse, les copolymères de butadiène, les copolymères d'isoprène et les mélanges de ces élastomères. 15 11. Composition selon la revendication 10, dans laquelle l'élastomère diénique est un élastomère isoprénique. 12. Composition selon la revendication 11, dans laquelle l'élastomère isoprénique est choisi dans le groupe constitué par le caoutchouc naturel, les polyisoprènes cis-1,4 de synthèse, les 20 copolymères d'isoprène et les mélanges de ces élastomères. 13. Composition selon la revendication 12, dans laquelle l'élastomère isoprénique est du caoutchouc naturel. 25 14. Utilisation, pour la fabrication ou le rechapage d'un pneumatique, d'une composition de caoutchouc selon l'une quelconque des revendications 1 à 13. 15. Système antioxydant utilisable notamment pour la protection anti-vieillissement d'une composition de caoutchouc pour pneumatique, caractérisé en ce que ledit système comporte 30 au moins deux antioxydants "A" et "B" : 5 15-29- A. une N-alkyl-N'-phényl-paraphénylènediamine répondant à la formule (I) : (I) B. une 4,4',4"-tris(alkylamino)-triphénylamine répondant à la formule (II): R3 HN ,R2 NH NH (II) formules dans lesquelles RI , R2, R3, R4, identiques ou différents, représentent chacun un groupe alkyle, linéaire ou ramifié, ayant de 1 à 12 atomes de carbone ou un groupe cycloalkyle ayant de 5 à 8 atomes de carbone, le rapport pondéral A/B étant compris entre 0,1 et 5,0. 16. Utilisation, pour la protection anti-vieillissement d'une composition de caoutchouc, d'un système antioxydant selon la revendication 15. 17. Pneumatique comportant une composition de caoutchouc selon l'une quelconque des 20 revendications 1 à 13. 18. Pneumatique selon la revendication 17, ledit pneumatique étant un pneumatique Poids-lourd. 25 19. Pneumatique selon les revendications 17 ou 18, la composition de caoutchouc selon l'une quelconque des revendications 1 à 13 se trouvant dans la ceinture dudit pneumatique. 20. Procédé pour préparer une composition de caoutchouc à base d'au moins un élastomère diénique, une charge renforçante, un système de réticulation et un système anti-oxydant, ledit 30 procédé comportant les étapes suivantes : • incorporer à un élastomère diénique, dans un mélangeur, - une charge renforçante ; NH 10 15 20- un système anti-oxydant, en malaxant thermomécaniquement le tout, en une ou plusieurs fois, jusqu'à atteindre une température maximale comprise entre 110°C et 190°C ; • refroidir l'ensemble à une température inférieure à 100°C ; 5 • incorporer ensuite un système de réticulation ; • malaxer le tout jusqu'à une température maximale inférieure à 110°C, et étant caractérisé en ce que ledit système antioxydant comporte au moins deux antioxydants "A" et "B" : A. une N-alkyl-N'-phényl-paraphénylènediamine répondant à la formule (I) : (I) B. une 4,4',4"-tris(alkylamino)-triphénylamine répondant à la formule (II): R3 HN, Rz NH NH (II) formules dans lesquelles RI , R2, R3, R4, identiques ou différents, représentent chacun un groupe alkyle, linéaire ou ramifié, ayant de 1 à 12 atomes de carbone ou un groupe cycloalkyle ayant de 5 à 8 atomes de carbone, le rapport pondéral A/B étant compris entre 0,1 et 5,0. -30- 25